임의 선택 의 예비 냉각 공정 에 이어서 , 연속 어닐링 라인 에서 의 어닐링 은 , 복 층 강판 을 모재 강판 의 Ms － 100 ℃ 이상 Bs 미만 의 냉각 정지 온도 까지 10 ℃/ s 이상 의 평균 냉각 속도 로 냉각 하 는 것 , 및 이어서 , 복 층 강판 을 모재 강판 의 Ms － 100 ℃ 이상 의 온도 영역 , 보다 바람직 하 게 는 300 ℃ 이상 500 ℃ 이하 의 온도 영역 에서 30 초 이상 600 초 이하 정류 시키 는 것 을 포함 한다 . 이 정류 중 에 는 필요 에 따라 가열 및 냉각 을 복수 회 임의 로 행해도 된다 . 잔류 오스테나이트 의 안정 화 를 위해 , 이 정류 시간 이 중요 하 다 . 필요 정류 시간 이 30 초 미만 이 면 , 10 ％ 이상 의 잔류 오스테나이트 를 얻 는 것 이 곤란 하 다 . 한편 , 600 초 이상 이 면 , 조직 전체 의 연질 화 가 진행 됨 으로써 충분 한 강도 를 얻 는 것 이 곤란 해진다 . 또한 , 본 발명 에 있 어서 , Ac 3 , Bs 및 Ms 는 이하 의 식 에 의해 산출 된다 .